СТАЛЬ ПОВЫШЕННОЙ СВАРИВАЕМОСТИ ДЛЯ КОРПУСА ПОДВОДНЫХ ЛОДОК

1. Применение стали для изготовления корпуса подводных лодок, состоящего из стальных заготовок толщиной от 15 до 150 мм, собранных сваркой, отличающееся тем, что сталь имеет следующий химический состав, мас.%:
0,030≤С≤0,080
0,040≤Si≤0,48
0,1≤≤1,4
2≤Ni≤4
Cr≤0,3
0,30≤Мо+W/2+3(V+Nb/2+Ta/4)≤0,89
Мо≥0,15
V+Nb/2+Ta/4≤0,004
Nb≤0,004
Cu≤0,45
Al≤0, 1
Ti≤0,04
N≤0,0300
остальное железо и образующиеся при выплавке примеси, при этом бор является примесью, содержание которого составляет менее 0,0005 мас.%, Р+S≤0,015 мас.%, причем химический состав отвечает следующему условию:
0,25
0,30
410≤540·С+245[Мо+W/2+3(V+Nb/2+Ta/4)]≤460,
cv
при этом сталь имеет в основном мартенситную структуру с содержанием, по меньшей мере, 90% мартенсита, самое большее 5% остаточного аустенита и самое большее 5% феррита, причем предел упругости стали составляет от 480 до 620 МПа, вязкость по Шарпи V, K при -60°С - более 50 Дж.
2. Применение стали по п.1, отличающееся тем, что
Si≤0,19%,
Мп≤1%,
W≥0,11%,
2,5%≤Ni≤3,5%,
Cr≤0,15%,
Ni≥2,7%,
Мо≤0,75%,
С≤0,055% и
0,25
0,30
425≤540·С+245[Мо+W/2+3(V+Nb/2+Ta/4)]≤450.
3. Применение стали по п.2, отличающееся тем, что Cr≤0,09%.
4. Применение стали по п.1, отличающееся тем, что
0,030%≤С<0,060%
0,040%≤Si<0,29%
0,6%≤<1,2%
2,5%≤3,5%
Cr<0,15%
0,40%Мо+W/2+3(V+Nb/2+Ta/4)<0,59%
Mo≥0,15%
V+Nb/2+Ta/4≤0,004%
Nb≤0,004%
Cu<0,25%
Al<0,04%,
при этом титан отсутствует или его содержание составляет следы.
5. Применение стали по п.1, отличающееся тем, что заготовки собирают сваркой без подогрева или же с подогревом до температуры менее или равной 25°С, в том числе и в случае сварки на верфи при температуре окружающей среды ниже 0°С.
6. Применение стали п.2, отличающееся тем, что заготовки собирают сваркой без подогрева или же с подогревом до температуры менее или равной 25°С, в том числе и в случае сварки на верфи при температуре окружающей среды ниже 0°С.
7. Применение стали по п.3, отличающееся тем, что заготовки собирают сваркой без подогрева или же с подогревом до температуры менее или равной 25°С, в том числе и в случае сварки на верфи при температуре окружающей среды ниже 0°С.
8. Применение стали по п.4, отличающееся тем, что заготовки собирают сваркой без подогрева или же с подогревом до температуры менее или равной 25°С, в том числе и в случае сварки на верфи при температуре окружающей среды ниже 0°С.
9. Заготовки для корпуса подводной лодки, толщина которых составляет от 15 до 150 мм, выполненные из кованой или катаной, закаленной и отпущенной стали, имеющей состав, применяемый по п.1.
10. Заготовки для корпуса подводной лодки, толщина которых составляет от 15 до 150 мм, выполненные из кованой или катаной, закаленной и отпущенной стали, имеющей состав, применяемый по п.2.
11. Заготовки для корпуса подводной лодки, толщина которых составляет от 15 до 150 мм, выполненные из кованой или катаной, закаленной и отпущенной стали, имеющей состав, применяемый по п.3.
12. Заготовки для корпуса подводной лодки, толщина которых составляет от 15 до 150 мм, выполненные из кованой или катаной, закаленной и отпущенной стали, имеющей состав, применяемый по п.4.
13. Корпус подводной лодки, выполненный из заготовок согласно п.9, собранных сваркой.
14. Корпус подводной лодки, выполненный из заготовок согласно п.10, собранных сваркой.
15. Корпус подводной лодки, выполненный из заготовок согласно п.11, собранных сваркой.
16. Корпус подводной лодки, выполненный из заготовок согласно п.12, собранных сваркой.
17. Сталь для изготовления корпуса подводной лодки, отличающаяся тем, что ее химический состав соответствует химическому составу стали, применяемой по п.1, и что содержание кремния в ней составляет менее или равно 0,19%.
18. Сталь для изготовления корпуса подводной лодки, отличающаяся тем, что ее химический состав соответствует химическому составу стали, применяемой по п.2, и что содержание кремния в ней составляет менее или равно 0,19%.
19. Сталь для изготовления корпуса подводной лодки, отличающаяся тем, что ее химический состав соответствует химическому составу стали, применяемой по п.3, и что содержание кремния в ней составляет менее или равно 0,19%.
20. Сталь для изготовления корпуса подводной лодки, отличающаяся тем, что ее химический состав соответствует химическому составу стали, применяемой по п.4, и что содержание кремния в ней составляет менее или равно 0,19%.